(57)【要約】【課題】本発明は、セメント排水を低コストで、容易に処理して排水でき、環境を汚染することがないセメント排水シート及びセメント排水処理方法を提供することを目的とする。【解決手段】本発明のセメント排水シートは、セメント排水をｐＨ調整するためのクエン酸粉末３と、この粉末を挟んで担持する一対のスパンボンド不織布２ａ，２ｂとを備え、セメント排水が通水されたとき、クエン酸が溶解してセメント排水のｐＨ調整を行うことを特徴とする。また、本発明のセメント排水処理方法は、セメント排水をｐＨ調整するために必要なクエン酸量を求め、該クエン酸量を供給可能な枚数のセメント排水シート１を積層し、これにセメント排水を通水してｐＨ調整する。【選択図】図１
2006102705.tif 000002
【特許請求の範囲】
【請求項１】
セメント排水をｐＨ調整するための常温固形有機酸の粉末と、前記粉末を一様に分布させて両側から担持する一対のスパンボンド不織布とを備え、前記セメント排水が通水されたとき、前記常温固形有機酸が溶解して前記セメント排水のｐＨ調整を行うことを特徴とするセメント排水シート。
【請求項２】
前記常温固形有機酸が粒径１０μｍ〜２０００μｍのクエン酸の粉末であることを特徴とする請求項１記載のセメント排水シート。
【請求項３】
前記常温固形有機酸が２０ｇ／ｍ２〜５００ｇ／ｍ２の割合で前記スパンボンド不織布に担持されたことを特徴とする請求項１または２に記載のセメント排水シート。
【請求項４】
セメント排水をｐＨ調整するのに必要な常温固形有機酸量が前記スパンボンド不織布に担持された常温固形有機酸量の整数倍若しくは略整数倍であり、これが１を越えた整数の場合は積層されて使用されることを特徴とする請求項１〜３のいずれかに記載のセメント排水シート。
【請求項５】
前記スパンボンド不織布が、前記粉末を担持するとともにセメント排水中の固形分を濾過するために０．１ｍｍ〜３ｍｍ厚さ、空隙率７５％〜９５％とされていることを特徴とする請求項１〜４のいずれかに記載のセメント排水シート。
【請求項６】
セメント排水のｐＨ調整に必要な常温固形有機酸量を求め、該常温固形有機酸量を供給可能な積層数のセメント排水シートを積層し、これにセメント排水を通水してｐＨ調整するセメント排水処理方法。
【請求項７】
請求項１〜５のいずれかに記載されたセメント排水シートが積層されることを特徴とする請求項６記載のセメント排水処理方法。
【請求項８】
前記セメント排水シートとともに、粒径２０μｍ〜２０００μｍの固形分を濾過するための主フィルターを積層し、これにセメント排水を通水してｐＨ調整する請求項６または７記載のセメント排水処理方法。
【発明の詳細な説明】
【技術分野】
【０００１】
本発明は、セメント排水のｐＨ調整に必要なクエン酸等の常温固形有機酸を供給することができるセメント排水シート、及びこのセメント排水シートを使ったセメント排水処理方法に関する。
【背景技術】
【０００２】
コンクリート構造物、例えば橋脚の耐震補強工事等においては、既設コンクリート表面の付着力を増加するため、従来サンドブラストやスチールショット、バキュームブラスト処理が行われてきた。そして、最近ではウォータージェットによる切削（ハツリ）や表面処理が行われるようになってきている（特許文献１参照）。このようなコンクリート構造物の高圧水噴射による研掃廃棄物を含む使用水（セメント排水）は、概ねｐＨ１２以上の高アルカリ性を示すものであり、そのまま排水すると環境に負荷を与えるものであった。
【０００３】
また、同様にジェット（高圧水噴射）を使って、コンクリート壁，コンクリート橋脚，コンクリート塀、住宅の外壁，床，窓ガラス等の表面に付着した汚れを除去するため、汚れの付着した表面部分を削り落として汚れを除去する洗浄方法も行われている。しかしこのような洗浄方法は、固体の洗浄面が傷付き、ムラが発生し易い。そしてこの洗浄に使用された水も高アルカリ性を示すものである。そこで、高圧水噴射に代えて酸性の薬品で処理しようとすれば、固体表面が溶解あるいは損傷し、ひび割れ等を起こさせてしまう。それ故、薬品を用いた化学的洗浄は実質的に行われていない。これを解決するため、固体表面とそこに付着した汚れとの間にガスを発生する化合物を含有した洗浄液を侵入させて、その場でガスを発生させ、汚れを剥離除去する洗浄方法が提案された（特許文献２参照）。このガスを発生する化合物としては、ペルオキシ炭酸塩またはペルオキシ硼酸塩、あるいは、炭酸ガスを発生する炭酸塩または重炭酸塩を用いるものである。
【０００４】
【特許文献１】特開２００３−３１１６９１号公報
【特許文献２】特開平１０−８８１９０号公報
【発明の開示】
【発明が解決しようとする課題】
【０００５】
以上説明した特許文献1のウォータージェット等による工事は、切削や表面処理によって排出される研掃廃棄物と使用水を真空吸引して回収するので、使用水にまとめてＰＨ調整剤などを添加することができ、中和することが可能になる。これにより従来行われてきた工事現場の環境に与える負荷を減らすことができる。
【０００６】
しかし、特許文献１の技術においては特殊なウォータージェットと特殊な排水処理設備が必要で、このような処理ができるのはコスト的にも技術的にも大規模工事だけであり、小規模若しくは中規模の工事でこのような技術を使用することは事実上難しい。そこで小中規模工事の現場でも、簡単、安価に使用排水から固形分の濾過とｐＨ処理を行える手段が望まれている。
【０００７】
また、特許文献２の技術は、汚れをガスで固体表面から剥離して除去するため、ウォータージェットによる切削や表面処理では使用できないものである。そして、ペルオキシ炭酸塩、ペルオキシ硼酸塩、炭酸塩または重炭酸塩を排水するため、排水が作業環境を汚染する可能性を孕む。
【０００８】
さらに、橋梁工事の現場付近に海や川、湖等の漁場等がある場合、汚濁したセメント排水が漁場内に流れ込み、微細な研掃廃棄物と高アルカリ排水が漁場に拡散してしまうため、漁民は工事現場でセメント排水が十分処理されて排水されることを切実な思いで望んでいる。また、最近、橋梁工事の橋脚付近を走行する車にセメント排水がかかり、塗装し直すといった事例も報告され、セメント排水に対する現場処理に大きな期待が高まっている。
【０００９】
そこで、このような課題を解決するために本発明は、セメント排水を低コストで容易に処理して排水でき、環境を汚染することがないセメント排水シートを提供することを目的とする。
【００１０】
また、本発明は、セメント排水を低コストで容易に処理して排水でき、環境を汚染することがないセメント排水処理方法を提供することを目的とする。
【課題を解決するための手段】
【００１１】
本発明のセメント排水シートは、セメント排水をｐＨ調整するための常温固形有機酸の粉末と、粉末を一様に分布させて両側から担持する一対のスパンボンド不織布とを備え、セメント排水が通水されたとき、常温固形有機酸が溶解して該セメント排水のｐＨ調整を行うことを特徴とする。
【発明の効果】
【００１２】
本発明によれば、セメント排水を低コストで容易に処理して排水でき、環境を汚染することがない。
【発明を実施するための最良の形態】
【００１３】
本発明の第１の形態は、セメント排水をｐＨ調整するための常温固形有機酸の粉末と、粉末を一様に分布させて両側から担持する一対のスパンボンド不織布とを備え、セメント排水が通水されたとき、常温固形有機酸が溶解して該セメント排水のｐＨ調整を行うセメント排水シートであり、必要な常温固形有機酸量を、常温固形有機酸粉末が担持されたセメント排水シートとその積層数の形で供給し、このセメント排水シートを１回若しくは繰り返し通過させることにより、スパンボンド不織布での固形分の濾過と、常温固形有機酸粉末によるｐＨ調整が容易且つ低コストで行える。常温固形有機酸は常温で固形化する有機酸であって、クエン酸などのように食品としても使われる材料が多く、これでｐＨ調整し、濾過後に排水するので環境を汚染することがない。ここで、ｐＨ調整とは、中和処理と、土壌の中和作用を考慮して中和のためにｐＨを調整することを意味する。
【００１４】
本発明の第２の形態は、第１の形態に従属する形態であって、常温固形有機酸が粒径１０μｍ〜２０００μｍのクエン酸の粉末であるセメント排水シートであり、セメント排水にクエン酸が容易に溶解してｐＨ調整できる。
【００１５】
本発明の第３の形態は、第１または２の形態に従属する形態であって、常温固形有機酸が２０ｇ／ｍ２〜５００ｇ／ｍ２の割合でスパンボンド不織布に担持されたセメント排水シートであり、１枚から３枚セメント排水シートを積層するだけでセメント排水をｐＨ調整することができる。
【００１６】
本発明の第４の形態は、第１〜３のいずれかにの形態に従属する形態であって、セメント排水をｐＨ調整するのに必要な常温固形有機酸量がスパンボンド不織布に担持された常温固形有機酸量の整数倍若しくは略整数倍であり、これが１を越えた整数の場合は積層されて使用されるセメント排水シートであり、セメント排水のｐＨ調整に必要な常温固形有機酸量を、セメント排水シートを積層することで供給することができる。
【００１７】
本発明の第５の形態は、第１〜４のいずれかの形態に従属する形態であって、スパンボンド不織布が、粉末を担持するとともにセメント排水中の固形分を濾過するために０．１ｍｍ〜３ｍｍ厚さ、空隙率７５％〜９５％とされているセメント排水シートであり、セメント排水中の固形分をスパンボンド不織布によって濾過することができる。
【００１８】
本発明の第６の形態は、セメント排水のｐＨ調整に必要な常温固形有機酸量を求め、該常温固形有機酸量を供給可能な積層数のセメント排水シートを積層し、これにセメント排水を通水してｐＨ調整するセメント排水処理方法であり、必要な常温固形有機酸量を、常温固形有機酸が担持されたセメント排水シートとその積層数の形で供給し、このセメント排水シートを１回若しくは繰り返し通過させることにより、ｐＨ調整が容易且つ低コストで行える。常温固形有機酸粉末はクエン酸などのように食品としても使われる材料が多く、これでｐＨ調整し、濾過後に排水するので環境を汚染することがない。
【００１９】
本発明の第７の形態は、第６の形態に従属する形態であって、第１〜５のいずれかの形態のセメント排水シートが積層されるセメント排水処理方法であり、スパンボンド不織布で濾過を行って常温固形有機酸粉末を担持するため低コストで容易にセメント排水を処理できる。
【００２０】
本発明の第８の形態は、第６または７の形態に従属する形態であって、セメント排水シートとともに、粒径２０μｍ〜２０００μｍの固形分を濾過するための主フィルターを積層し、これにセメント排水を通水してｐＨ調整する請求項６または７記載のセメント排水処理方法セメント排水処理方法であり、セメント排水のｐＨ調整のほかに、セメント排水中の粒径２０μｍ〜２０００μｍの固形分まで濾過することができ、環境を汚染することがない。
【実施例１】
【００２１】
本発明の実施例1のセメント排水シート及びセメント排水処理方法について、図面に基づいて説明をする。本発明は、常温固形有機酸担持のセメント排水シートを複数枚若しくは折り畳んで積層し、この状態でセメント排水を透過させることでｐＨ調整し、あわせてセメント排水中の固形分を濾過するという、従来にない新しい着想のセメント排水処理方法を提供するものであり、また、そのために使用するセメント排水シートを提供するものである。
【００２２】
研掃廃棄物を含むセメント排水は、高アルカリで、固形分を含んでいるために、従来の排水処理においてはｐＨ調整剤を添加して中和し、固形分を濾過している。しかし、このような排水処理では、化学薬品を使って排水をまとめて中和するため、排水処理のための設備が必要であり、小規模、中規模の工事現場では高コストとなって実施するには問題の多いものであった。このため本発明は、環境に負荷を与えることがない新しいセメント排水処理の手段を提供するものである。
【００２３】
なお、図1（ａ）は本発明の実施例1におけるセメント排水シートの断面図、図1（ｂ）は（ａ）のセメント排水シートの一部破砕斜視図、図２はクエン酸の添加量と中和後のセメント排水とｐＨの関係図、図３は本発明の実施例1におけるセメント排水シートの製造工程図、図４（ａ）は本発明の実施例1におけるセメント排水シートだけを複数枚重ねて使う説明図、図４（ｂ）は本発明の実施例1におけるセメント排水シートを折り重ねて使用する説明図、図５（ａ）は本発明の実施例1におけるセメント排水シートの後にフィルターを設けた説明図、図５（ｂ）は本発明の実施例1におけるセメント排水シートをフィルターの後に設けた説明図である。
【００２４】
図１（ａ）（ｂ）において、１はコンクリート構造物を高圧水噴射した場合に出てくるセメント排水を処理するセメント排水シート、２ａ，２ｂはセメント排水シート１を構成するスパンボンド不織布である。スパンボンド不織布２ａ，２ｂは、ＰＰ（ポリプロピレン）やＰＥＴ（ポリエステル）などの樹脂を溶融して直接ノズルの先から溶出、紡糸した繊維を、繊維を織らずに堆積捕集してシート状とし繊維同士を結合させた不織布である。スパンボンド不織布２ａ，２ｂはいわゆるポーラス構造を有しており、紙おむつや手術用キャップ、マスクなどの衛生材料、農業資材、屋根材、衣料用芯地、土木・建築資材などに使われる。
【００２５】
次に、３はクエン酸の粒径１０μｍ〜２０００μｍ程度、好適には粒径２０μｍ〜５００μｍの大きさのクエン酸粉末である。このクエン酸が、実施例１における本発明の常温固形有機酸である。有機酸は一般的に無機酸より弱い酸性を示すことが多いが、中でも実施例１のクエン酸粉末は水への溶解が早い上に弱酸性で環境に対して高い安全性を示すものである。このように本発明の常温固形有機酸は、クエン酸、酢酸、リンゴ酸等多くの有機酸のうち弱酸性を示して常温で固形化し、水に容易に溶解するものであればよい。また、固形化に当って、溶解したとき環境に負荷を与えない補助材であれば、他の補助材に混ぜて固形化させた有機酸でもよい。なお、無機塩の中には常温固形有機酸に近い作用を示すものもあるが、環境に対する負荷と周囲の安心感を考えると、有機酸の方が好適である。実施例１のクエン酸粉末３は、粒径とも関係するが、２０ｇ／ｍ２〜５００ｇ／ｍ２、できれば５０ｇ／ｍ２〜３００ｇ／ｍ２の粉末量が一様に分布した状態で、２枚のスパンボンド不織布２ａ，２ｂに両側から挟まれて担持されている。これにより、多くの作業現場の水温では、６０ｇ／１００ｇ〜７０ｇ／１００ｇの溶解度でクエン酸はセメント排水に溶解し、これを中和する。なお、クエン酸の溶解度は水温２０℃で６０ｇ／１００ｇ、５０℃で７０ｇ／１００ｇ、６０℃で７８ｇ／１００ｇである。
【００２６】
ここで、常温固形有機酸の担持に関して説明すると、実施例１においては一様に分布したクエン酸粉末３の両側（通常の用法では使用時には重力のため上下方向となる）から担体としてのスパンボンド不織布２ａ，２ｂで挟み込み、全面をバインダーで固定している。これによりクエン酸粉末３が固定され、セメント排水シート１からクエン酸粉末３がこぼれ落ちたりするようなことはない。他の常温固形有機酸についても同様である。実施例１においてはバインダーとしてポリエチレン系接着剤を使用し、スパンボンド不織布２ａ，２ｂとしてＰＰ（ポリプロピレン）を使用している。実施例１の場合、いずれもオレフィン類であって、セメント排水シート１には負荷化学物質が含まれていないので、最終的に焼却処分しても環境に負荷を与えることがなく、廃棄時の処理が容易になる。
【００２７】
ところで、クエン酸粉末３の粒径を小さくしすぎると、中和のための溶解は容易になるが、微細粉末になりすぎ、スパンボンド不織布２ａ，２ｂが担持しにくくなる。そこで、実施例1においてはクエン酸粉末３の粒径を１０μｍ〜２０００μｍ程度としている。これにより十分な溶解速度が得られる。そして、この粒径を有し一様に分布したクエン酸粉末３を担持するため、例えば長繊維で５００ｇ／ｍ２〜１０００ｇ／ｍ２、０．１ｍｍ〜３ｍｍ厚さ、空隙率７５％〜９５％程度の、例えばポリプロピレン製のスパンボンド不織布２ａ，２ｂで挟んでいる。実施例１においては、粒径２０μｍのクエン酸粉末３を８００ｇ／ｍ２、２．６ｍｍ厚さ、空隙率９０％のポリプロピレン長繊維のスパンボンド不織布２ａ，２ｂとしている。これにより、微細な粉末であるクエン酸粉末３はセメント排水シート１を透過するセメント排水に容易に溶解され、且つ、スパンボンド不織布２ａ，２ｂのポーラス構造がセメント排水中の固形分を濾過することができる。
【００２８】
続いて、実施例１の常温固形有機酸であるクエン酸によるｐＨ調整について説明する。ここで、本発明のｐＨ調整とは、ｐＨ７にする中和処理と、土壌の中和作用を考慮して中和のためにｐＨ７に近い所定のｐＨに調整する処理を意味する。後者については後述する。図２はクエン酸の添加量と中和後のセメント排水とｐＨの関係を示している。これは、セメント排水５０ｍＬを０．２ｗｔ％のクエン酸溶液で中和し、セメント排水１００Ｌに換算したもの（３回の実験結果）である。セメント排水は多くの測定によれば最大でｐＨ１２．５程度であり、図２のセメント排水も未処理時にｐＨ１２．５を示している。この図２によれば、このセメント排水１００Ｌをクエン酸で中和する場合、２３０ｇ／ｍ２のクエン酸が必要である。従って、クエン酸粉末３の量が２３０ｇ／ｍ２担持されているセメント排水シート１の場合は、セメント排水を１枚のセメント排水シート１を通過させるだけで中和できるし、１２０ｇ／ｍ２担持の場合は、略２枚のセメント排水シート１を通過させればよく、７５ｇ／ｍ２担持の場合も略３枚のセメント排水シート１を通過させればよいことが分る。
【００２９】
このように、セメント排水シート１に担持されるクエン酸量が２３０ｇ／ｍ２の場合は、セメント排水を中和するために必要なクエン酸量と等しく、１枚のセメント排水シート１をそのまま通水すれば中和できるが、セメント排水シート１に担持されるクエン酸量が１２０ｇ／ｍ２、７５ｇ／ｍ２の場合は、略整数倍であるから、セメント排水シート１を積層してセメント排水を通水すれば中和できることが分る。
【００３０】
なお、図２の示すように、ｐＨ１２．５からｐＨ１０に下げるときのクエン酸の量と、ｐＨ１０からｐＨ７に下げるときのクエン酸の量は大きく異なっている。前者のクエン酸の量は２００ｇ／ｍ２であるのに対し、後者のクエン酸の量は２０ｇ／ｍ２〜３０ｇ／ｍ２であり、僅かな中和を行うだけでｐＨ１０からｐＨ７に下げることができる。そして、土壌にも吸着作用、中和能力があり、ｐＨ１０以下の中和は土壌の自浄能力で十分に行えるから、ｐＨ１０で排水しても環境に与える負荷はきわめて小さい。このように土壌の作用を考慮するとｐＨ１０で排水することもでき、この場合、必要なクエン酸量は２００ｇ／ｍ２となるから、セメント排水シート１に担持されたクエン酸量は２００ｇ／ｍ２、１００ｇ／ｍ２、７０ｇ／ｍ２にすれば整数倍若しくは略整数倍となり、１枚若しくは複数枚積層してセメント排水を通水すればｐＨ調整でき、中和が行える。
【００３１】
続いて、実施例1のセメント排水シートの製造工程について図３に基づいて簡単に説明する。図３において、１０は実施例１の常温固形有機酸であるクエン酸粉末３を収容する容器を備えてスパンボンド不織布２ｂ上に散布する散布装置、１１は散布装置１０に複数個形成された散布開口である。常温固形有機酸はクエン酸に限られないことは上述したとおりである。散布開口１１はクエン酸粉末３が均一に散布されるように開口される。次に、２０ａ，２０ｂはそれぞれスパンボンド不織布２ａ，２ｂを巻き取ったスパンボンド不織布巻付体である。なお、均一に散布するというのは、通水される部分については少なくとも均一に散布されるということであって、確実に通水されない部分などについて散布量を低下させる等の処理は含まれてもよい。
【００３２】
図３の左端に示すように、スパンボンド不織布２ｂを巻き付けたスパンボンド不織布巻付体２０ｂからスパンボンド不織布２ｂが引き出され、中央の散布装置１０の下を通される。散布装置１０においては、スパンボンド不織布２ｂ上に散布開口１１からクエン酸粉末３が一様に散布される。この散布装置１０の後方（図３の右半面）にはスパンボンド不織布巻付体２０ａが配置され、クエン酸粉末３が一様に散布された状態で送られるスパンボンド不織布２ｂの上に、スパンボンド不織布巻付体２０ａから引き出されたスパンボンド不織布２ａが重ねられる。その後小加重が加えられてスパンボンド不織布２ａ，２ｂにクエン酸が担持され、その後整形されて例えば１ｍ２〜１０ｍ２単位で裁断される。これにより、スパンボンド不織布２ａ，２ｂの間に粉末のクエン酸粉末３が一様に分布した状態のセメント排水シート１が形成される。クエン酸粉末３の散布量は基本的に散布開口１１の数や径で制御するが、スパンボンド不織布２ａ，２ｂの巻き取り速度を制御することで微調整できる。また、スパンボンド不織布巻付体２０ａ，２０ｂを様々の仕様のものに交換すれば、スパンボンド不織布２ａ，２ｂの仕様を自在に変更できる。
【００３３】
ところで、スパンボンド不織布２ａ，２ｂ及びクエン酸粉末３の価格は比較的安く、これらを使ったセメント排水シート１は低価格で製造できる。排出されるセメント排水の水量にもよるが、小規模な工事の場合、１箇所の現場に１ｍ２〜１０ｍ２の１枚、若しくは数枚のセメント排水シート１を敷き、場合によりさらに各セメント排水シート１上にセメント排水シートを積み重ね、これにセメント排水を流して排水するだけで、高アルカリのセメント排水を中和処理することができ、従来のような高価格で、設置場所も限られる排水処理のための設備を設ける必要がない。
【００３４】
以上説明した実施例1のセメント排水シート１を使って、濾過と、クエン酸によるｐＨ調整を行う実施例１のセメント排水処理方法について説明する。第１のセメント排水シート１の使用方法は、セメント排水シート１だけを使ってセメント排水をｐＨ調整及び濾過する使用方法である。セメント排水シート１による濾過は、基本的には粒径１００μｍ〜２０００ｍ以上を濾過する粗濾過であり、セメント排水に含まれる研掃廃棄物の粒子の寸法があまり小さくない場合、若しくは、濾過がそれほど問題にならない場合に有効な方法である。この場合、セメント排水に含まれる研掃廃棄物等の固形分を、スパンボンド不織布２ａ，２ｂで、できる限り濾過するために、スパンボンド不織布２ａ，２ｂの厚さ、空隙率をできるだけ下げて設定するのがよい。
【００３５】
この場合、図４（ａ）に示すように、セメント排水シート１を２枚以上積層してセメント排水を流すか、図４（ｂ）に示すように、セメント排水シート１を２つ折りあるいはそれ以上（図示しない）に折り畳んで使用する。積層と折り畳みの組み合わせもよい。このようにセメント排水シート１を積層することにより、クエン酸粉末３を挟んだスパンボンド不織布２ａ，２ｂは、２枚若しくは３枚以上折り重なって、スパンボンド不織布２ａ、クエン酸粉末３の層、スパンボンド不織布２ｂ、スパンボンド不織布２ｂ、クエン酸粉末３の層、スパンボンド不織布２ａ、・・・のような順で積み重なった積層体となり、セメント排水が通過すると、４層のスパンボンド不織布２ａ，２ｂ，２ｂ，２ａ，・・・で濾過され、２層のクエン酸粉末３，３，・・・層でクエン酸が溶解し、ｐＨ調整され、排水時には中和される。ただし、セメント排水シート１は３枚以上積層することもできるが、２枚積層するのがコスト的に有利であるため、２枚積層するのを基本にするのがよい。
【００３６】
なお、使用済みのセメント排水シート１では、クエン酸粉末３は溶解して消費されているが、スパンボンド不織布２ａ，２ｂに固形分が目詰まりしており、流体抵抗が高く見掛け上メッシュが小さくなっている。そこで、未使用のセメント排水シート１の上流側に、この使用済みのセメント排水シート１を積層することで、使用後のセメント排水シート１を有効利用し、固形分の濾過能力を向上させることができる。
【００３７】
第２の使用方法は、図５（ａ）に示すように固形分を濾過する主フィルターを別途設けるものであり、この主フィルターで固形分を濾過した後の排水をセメント排水シート１によってｐＨ調整するものである。図５（ａ）において、４はセメント排水シート１と別に配置する主フィルターである。実施例１の主フィルター４は、２５μｍ程度の固形分を除くため、８００ｇ／ｍ２、２．６ｍｍ厚さ、空隙率９１．８％の濾材（日本バイリーン株式会社製ＦＣ−５２５）を使っている。
【００３８】
スパンボンド不織布２ａ，２ｂは、ポーラス構造のメッシュを細かくしすぎると、担持作用、溶解作用の面から不適当となるため、メッシュには限界があり、濾過能力にも下限がある。このため、２０μｍ〜１００μｍの粒径の固形分まで濾過する場合には、別途主フィルター４を設けるのがよい。そこで、第２の使用方法は主フィルター４をセメント排水シート１の上（上流側）に配置している。この方法によれば、固形分を主フィルター４で除いてからｐＨ調整するため、クエン酸が無駄にならず、位置による中和作用のムラが起こらない。また、実施例１のセメント排水シート１は、クエン酸が溶け出している状況を目視可能であるが、セメント排水の汚濁が激しい条件の場合はこの溶解している状況が目視不能になるから、第２の使用方法のように主フィルター４を使用すると、主フィルター４で濾過した後にセメント排水シート１を通水することになり、クエン酸の溶解が目視により確認できる。
【００３９】
なお、主フィルター４は２０μｍ〜１００μｍの濾過をするためにスパンボンド不織布２ａ，２ｂと比較すると高価格であり、できるだけ目詰まりさせないようにするのが望ましい。そこで、使い済みのセメント排水シート１を主フィルター４上に配置し、予備的に濾過させるという使用方法が好適である。
【００４０】
次に、第３の使用方法は、図５（ｂ）に示すようにセメント排水をセメント排水シート１でｐＨ調整及び予備的濾過を行い、ｐＨ調整及び予備的濾過を行った後の固形分を主フィルターで本格的に濾過する方法である。この場合の主フィルター４も、実施例１では２５μｍ程度の固形分を除くため、８００ｇ／ｍ２、２．６ｍｍ厚さ、空隙率９１．８％の濾材（日本バイリーン株式会社製ＦＣ−５２５）を使用している。
【００４１】
スパンボンド不織布２ａ，２ｂで予備的濾過をした後に、主フィルター４で２０μｍ〜１００μｍの微小な固形分を濾過するから、主フィルター４の目詰まりをできるだけ遅らせることができる。主フィルター４は精密濾過するためにセメント排水シート１と比較して高価格となるが、スパンボンド不織布２ａ，２ｂで予備的濾過することで低コストの排水処理にすることができる。
【００４２】
なお、さらにこれに加えて、セメント排水シート１を主フィルター４の下に配置してもよい。また、使い済みのセメント排水シート１をセメント排水シート１の上にさらに重ねてもよい。
【００４３】
このように実施例１のセメント排水シートとセメント排水処理方法は、従来のセメント排水の排水処理のように、排水を集めてまとめて物理的化学的に、ｐＨ調整及び濾過するのではなく、クエン酸等の常温固形有機酸を担持したセメント排水シートを必要な回数通水させることにより、すなわち、常温固形有機酸の粉末の層及びスパンボンド不織布の層の数だけ通過させて簡単にｐＨ調整と濾過を行うものである。従って、排水処理設備を設置する必要はなく、小中規模の工事でも、作業現場で排水量からセメント排水シートの中和能力を考慮し、簡単にｐＨ調整することができる。また、セメント排水シートというきわめて簡単な手段を使用するだけで、環境に負荷をかけないセメント排水処理が実現できる。
【産業上の利用可能性】
【００４４】
本発明は、ウォータージェット等でコンクリート構造物の切削や表面処理を行うときのセメント排水処理に適用できる。
【図面の簡単な説明】
【００４５】
【図１】（ａ）本発明の実施例1におけるセメント排水シートの断面図、（ｂ）（ａ）のセメント排水シートの一部破砕斜視図
【図２】クエン酸の添加量と中和後のセメント排水とｐＨの関係図
【図３】本発明の実施例1におけるセメント排水シートの製造工程図
【図４】（ａ）本発明の実施例1におけるセメント排水シートだけを複数枚重ねて使う説明図、（ｂ）本発明の実施例1におけるセメント排水シートを折り重ねて使用する説明図
【図５】（ａ）本発明の実施例1におけるセメント排水シートの後にフィルターを設けた説明図、（ｂ）本発明の実施例1におけるセメント排水シートをフィルターの後に設けた説明図
【符号の説明】
【００４６】
１    セメント排水シート
２ａ，２ｂ    スパンボンド不織布
３    クエン酸粉末
４    主フィルター
１０    散布装置
１１    散布開口
２０ａ，２０ｂ    スパンボンド不織布巻付体
【図１】
2006102705.tif 000003
【図２】
2006102705.tif 000004
【図３】
2006102705.tif 000005
【図４】
2006102705.tif 000006
【図５】
2006102705.tif 000007